(57)【要約】［課題］耐熱性および成形性に優れる全芳香族液晶ポリエステル樹脂の提供。［解決手段］  本発明に係る全芳香族液晶ポリエステル樹脂は、  必須の構成単位として下記式（Ｉ）〜（Ｖ）で表される構成単位を含んでなる全芳香族液晶ポリエステル樹脂であって、2018101214.tif 000026  前記全芳香族液晶ポリエステル中における構成単位（Ｉ）〜（Ｖ）の組成比（モル％）が、下記の条件：  ５０モル％≦構成単位（Ｉ）≦７５モル％    ６モル％≦構成単位（ＩＩ）≦２０モル％    １モル％≦構成単位（ＩＩＩ）≦２１．５モル％    ０．５モル％≦構成単位（ＩＶ）≦１０．５モル％    ２．５モル％≦構成単位（Ｖ）≦２２モル％  構成単位（ＩＩＩ）＞構成単位（ＩＶ）を満たすことを特徴とする。
2018101214.tif 000002
【特許請求の範囲】
【請求項１】
必須の構成単位として、下記式（Ｉ）、下記式（ＩＩ）、下記式（ＩＩＩ）、下記式（ＩＶ）、下記式（Ｖ）で表される構成単位を含んでなる全芳香族液晶ポリエステルであって、
【化１】
2018101214.tif 000021
【化２】
2018101214.tif 000022
【化３】
2018101214.tif 000023
【化４】
2018101214.tif 000024
【化５】
2018101214.tif 000025
前記全芳香族液晶ポリエステル中における構成単位（Ｉ）〜（Ｖ）の組成比（モル％）が、下記の条件：
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
を満たすことを特徴とする、全芳香族液晶ポリエステル樹脂。
【請求項２】
前記全芳香族液晶ポリエステル中における構成単位（Ｉ）〜（Ｖ）の組成比（モル％）が、下記の条件：
５５モル％≦構成単位（Ｉ）≦７０モル％
７モル％≦構成単位（ＩＩ）≦１７モル％
３モル％≦構成単位（ＩＩＩ）≦１８モル％
１モル％≦構成単位（ＩＶ）≦９モル％
４モル％≦構成単位（Ｖ）≦１９モル％
を満たす、請求項１に記載の全芳香族液晶ポリエステル樹脂。
【請求項３】
融点が、３２０℃以上３５５℃以下である、請求項１または２に記載の全芳香族液晶ポリエステル樹脂。
【請求項４】
過冷却度が、３５℃以上である、請求項１〜３のいずれか一項に記載の全芳香族液晶ポリエステル樹脂。
【請求項５】
請求項１〜４のいずれか一項に記載の全芳香族液晶ポリエステル樹脂と、無機充填剤とを含んでなる、全芳香族液晶ポリエステル樹脂組成物。
【請求項６】
前記無機充填剤が、繊維状充填剤および／または板状充填剤である、請求項５に記載の全芳香族液晶ポリエステル樹脂組成物。
【請求項７】
前記無機充填剤の含有量が、前記全芳香族液晶ポリエステル樹脂組成物に含まれる全芳香族液晶ポリエステル樹脂１００重量部に対して、１００重量部以下である、請求項５または６に記載の全芳香族液晶ポリエステル樹脂組成物。
【請求項８】
請求項５〜７のいずれか一項に記載の全芳香族液晶ポリエステル樹脂組成物を含んでなる、成形品。
【請求項９】
請求項５〜７のいずれか一項に記載の全芳香族液晶ポリエステル樹脂組成物を含んでなる、電子部品。
【発明の詳細な説明】
【技術分野】
【０００１】
本発明は、全芳香族液晶ポリエステル樹脂に関する。さらに、本発明は、該全芳香族液晶ポリエステル樹脂を含む全芳香族液晶ポリエステル樹脂組成物、該組成物を含んでなる成形品および電子部品に関する。
【背景技術】
【０００２】
全芳香族液晶ポリエステル樹脂は成形性や耐熱性に優れているため、全芳香族液晶ポリエステル樹脂を使用して製造した成形品（例えば、射出成形品）は、各種電子部品に用いられている。
近年、パーソナル・コンピューターやスマートフォンなどの小型化から電子部品の高集積化、薄肉化、低背化が進んでおり、非常に薄い肉厚部を有する成形品の需要が高まっている。そのため、全芳香族液晶ポリエステル樹脂には、より優れた成形性（薄肉部充填性）や耐熱性が求められている。例えば、特許文献１には、オキシベンゾイル部分を主要な構成部分とする溶融加工可能な全芳香族液晶ポリエステル樹脂が提案されている。【０００３】
また、全芳香族液晶ポリエステル樹脂などの液晶ポリマーの充填性、すなわち流動性を改善する方法として、例えば、液晶ポリマーの分子量を下げ、低粘度化させる方法が実施されている。しかしながら、液晶ポリマーの分子量を下げることにより、成形品の機械的強度などの物性低下が生じるほか、成形品をコネクタなどの電子部品に適用する際に行われるリフロー処理により成形品表面に膨れ（ブリスター）が生じることがあった。例えば、特許文献２には、ブリスターの発生を抑制することのできる全芳香族液晶ポリエステル樹脂が提案されている。
【先行技術文献】
【特許文献】
【０００４】
【特許文献１】特開平４−２２５０２４号公報
【特許文献２】特開２０１２−１２６８４２号公報
【発明の概要】
【発明が解決しようとする課題】
【０００５】
特許文献１には、好ましい態様として、５８〜６２モル％のオキシベンゾイル部分、２〜５モル％の６−オキシ−２−ナフトイル部分、１．５〜１１モル％の１，４−ジオキシフェニレン部分、１１．５〜２２モル％の４，４’−ジオキシフェニル部分、および１６．５〜２０モル％のジカルボキシアリール部分からなる全芳香族液晶ポリエステル樹脂であって、１，４−ジオキシフェニレン部分のモル濃度が４，４’−ジオキシフェニル部分のモル濃度を超えないことを特徴とする樹脂が記載されている。しかしながら、本発明者等は、特許文献１に記載の組成比の全芳香族液晶ポリエステル樹脂では、耐熱性を維持したまま、成形性を改善するという観点においては十分でないことを知見した。【０００６】
特許文献２には、好ましい態様として、３０〜４５モル％のオキシベンゾイル部分、３〜９モル％の６−オキシ−２−ナフトイル部分、１３〜２０モル％の１，４−ジオキシフェニレン部分、１０〜１７モル％の４，４’−ジオキシフェニル部分、および２５〜２５モル％のジカルボキシアリール部分からなる全芳香族液晶ポリエステル樹脂であって、１，４−ジオキシフェニレン部分のモル濃度が４，４’−ジオキシフェニル部分のモル濃度よりも高いことを特徴とする樹脂が記載されている。しかしながら、本発明者等は、特許文献２に記載の組成比の全芳香族液晶ポリエステル樹脂では、耐熱性および成形性のいずれにも不十分であり、改善が必要であることを知見した。【０００７】
本発明者らは、上記課題を解決するために鋭意検討した結果、全芳香族液晶ポリエステル樹脂に含まれる構成単位を、特定の構成単位および組成比することにより、上記問題を解決することができるとの知見を得た。本発明は、かかる知見によるものである。【０００８】
したがって、本発明の目的は、優れた成形性および耐熱性を両立できる全芳香族液晶ポリエステル樹脂を提供することである。
【課題を解決するための手段】
【０００９】
本発明に係る全芳香族液晶ポリエステル樹脂は、
必須の構成単位として下記式（Ｉ）〜（Ｖ）で表される構成単位を含んでなる全芳香族液晶ポリエステル樹脂であって、
【化１】
2018101214.tif 000003
【化２】
2018101214.tif 000004
【化３】
2018101214.tif 000005
【化４】
2018101214.tif 000006
【化５】
2018101214.tif 000007
前記全芳香族液晶ポリエステル中における構成単位（Ｉ）〜（Ｖ）の組成比（モル％）が、下記の条件：
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
を満たすことを特徴とする、全芳香族液晶ポリエステル樹脂。【００１０】
上記態様においては、前記全芳香族液晶ポリエステル中における構成単位（Ｉ）〜（Ｖ）の組成比（モル％）が、下記の条件：
５５モル％≦構成単位（Ｉ）≦７０モル％
７モル％≦構成単位（ＩＩ）≦１７モル％
３モル％≦構成単位（ＩＩＩ）≦１８モル％
１モル％≦構成単位（ＩＶ）≦９モル％
４モル％≦構成単位（Ｖ）≦１９モル％
を満たすことが好ましい。【００１１】
上記態様においては、全芳香族液晶ポリエステル樹脂組成物は、融点が、３２０℃以上３５５℃以下であることが好ましい。【００１２】
上記態様においては、全芳香族液晶ポリエステル樹脂組成物は、過冷却度が、３５℃以上であることが好ましい。【００１３】
本発明に係る全芳香族液晶ポリエステル樹脂組成物は、上記全芳香族液晶ポリエステル樹脂と、無機充填剤とを含んでなる。【００１４】
上記態様においては、無機充填剤が、繊維状充填剤および／または板状充填剤であることが好ましい。【００１５】
上記態様においては、無機充填剤の含有量が、全芳香族液晶ポリエステル樹脂組成物に含まれる全芳香族液晶ポリエステル樹脂１００重量部に対して、１００重量部以下であることが好ましい。【００１６】
本発明に係る成形品は、上記全芳香族液晶ポリエステル樹脂組成物を含んでなる。【００１７】
本発明に係る電子部品は、上記全芳香族液晶ポリエステル樹脂組成物を含んでなる。
【発明の効果】
【００１８】
本発明によれば、優れた成形性および耐熱性を両立できる全芳香族液晶ポリエステル樹脂を提供することができる。また、該全芳香族液晶ポリエステル樹脂を含むポリエステル樹脂組成物を用いることで、非常に薄い肉厚部を有する成形品を製造することができ、電子部品の高集積化、薄肉化、低背化を実現することができる。【００１９】
電子部品の薄肉化により、リフロー工程時にソリが生じやすくなり、不良が発生することが問題となっているが、本発明に係る成形品は、リフロー工程など高温で加熱された場合のソリの発生も抑制することができる。さらに加えて、薄肉化したことでコネクタなどの成形品の組立工程においては、成形品のウェルド部に力が加わると、ウェルド部で割れが発生するといった問題が生じているが、本発明に係る成形品はウェルド部の強度が高くなり、割れの発生を抑制することができる。
【図面の簡単な説明】
【００２０】
【図１】実施例で製造したソリ量測定用の成形品の上面図および側面図である。
【図２】実施例で製造したソリ量測定用の成形品の下面図である。
【図３】実施例で製造したウェルド強度測定用の試験片である。
【発明を実施するための形態】
【００２１】
＜全芳香族液晶ポリエステル樹脂＞
本発明による全芳香族液晶ポリエステル樹脂は、必須の構成単位として下記式（Ｉ）〜（Ｖ）で表される構成単位を含んでなる全芳香族液晶ポリエステル樹脂であって、全芳香族液晶ポリエステル中における構成単位（Ｉ）〜（Ｖ）の組成比（モル％）は、下記の条件を満たす。このような全芳香族液晶ポリエステル樹脂によれば、優れた成形性および耐熱性を両立することができる。さらに、該樹脂を使用し製造した成形品に対し、高い機械的強度、および耐ブリスター性ならびに低ソリ性を付与することができる。
【化６】
2018101214.tif 000008
【化７】
2018101214.tif 000009
【化８】
2018101214.tif 000010
【化９】
2018101214.tif 000011
【化１０】
2018101214.tif 000012
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
【００２２】
全芳香族液晶ポリエステル樹脂において、構成単位（ＩＩＩ）および構成単位（ＩＶ）の合計の組成比は、構成単位（Ｖ）の組成比と実質的に当量（構成単位（ＩＩＩ）＋構成単位（ＩＶ）＝構成単位（Ｖ））となる。また、全芳香族液晶ポリエステル樹脂全体の構成単位に対して、構成単位（Ｉ）〜（Ｖ）の合計は、９５モル％以上１００モル％以下であることが好ましく、９９モル％以上１００モル％以下であることがより好ましい。
【００２３】
全芳香族液晶ポリエステル樹脂の融点は、好ましくは３２０℃以上３５５℃以下であり、より好ましくは３２５℃以上３５０℃以下である。融点が３２０℃以上であれば、電子部品等の成形品の加熱加工時に求められる耐熱性を満たすことができる。また、融点が３５５℃以下であれば、溶融し易いため、成形品を製造し易くなる。
融点は、ＩＳＯ１１３５７−３、ＡＳＴＭ  Ｄ３４１８に準拠するものであり、例えば、セイコー電子工業（株）製の示差走査熱量計（ＤＳＣ）を用いることにより測定することができる。
なお、昇温速度２０℃／分で室温から３７０℃まで昇温し、全芳香族液晶ポリエステル樹脂を完全に融解させたあと、速度１０℃／分で５０℃まで降温し、更に２０℃／分の速度で４２０℃まで昇温するときに得られる吸熱ピークの頂点を融点（℃）とする。
【００２４】
全芳香族液晶ポリエステル樹脂の過冷却度は、好ましくは３５℃以上であり、より好ましくは３５℃以上６０℃以下である。過冷却度が上記範囲程度であれば、成形品を製造する際の全芳香族液晶ポリエステル樹脂の硬化速度が緩やかであり、成形性に優れる。特に射出成形により成形品を製造する際には、金型の薄肉部の充填性に優れる。
過冷却度は、例えば、セイコー電子工業（株）製の示差走査熱量計（ＤＳＣ）を用いることにより測定することができる。
なお、昇温速度２０℃／分で室温から３７０℃まで昇温し、全芳香族液晶ポリエステル樹脂を完全に融解させたあと、速度１０℃／分で５０℃まで降温した時に得られる発熱ピークの頂点を結晶化温度Ｔｃ（℃）とし、更に２０℃／分の速度で４２０℃まで昇温するときに得られる吸熱ピークの頂点を融点Ｔｍ（℃）とし、「Ｔｍ（℃）−Ｔｃ（℃）」を過冷却度（℃）とした。
【００２５】
以下、全芳香族液晶ポリエステル樹脂に含まれる各構成単位について説明する。
【００２６】
（構成単位（Ｉ））
全芳香族液晶ポリエステル樹脂は、上記の構成単位（Ｉ）を含んでなるものであり、全芳香族液晶ポリエステル中における構成単位（Ｉ）の組成比（モル％）は、５０モル％以上７５モル％以下である。構成単位（Ｉ）の組成比は、好ましくは５５モル％以上７０モル％以下であり、より好ましくは５７モル％以上６７モル％以下であり、さらに好ましくは６０モル％以上６５モル％以下である。
【００２７】
構成単位（Ｉ）を与えるモノマーとしては、ｐ−ヒドロキシ安息香酸（ＨＢＡ、下記式（１））、そのアシル化物、エステル誘導体、酸ハロゲン化物などが挙げられる。
【化１１】
2018101214.tif 000013
【００２８】
（構成単位（ＩＩ））
全芳香族液晶ポリエステル樹脂は、上記した構成単位（ＩＩ）を含んでなるものであり、全芳香族液晶ポリエステル中における構成単位（ＩＩ）の組成比（モル％）は、６モル％以上２０モル％以下である。構成単位（ＩＩ）の組成比は、好ましくは７モル％以上１７モル％以下であり、より好ましくは９モル％以上１６モル％以下であり、さらに好ましくは１０モル％以上１５モル％以下である。
【００２９】
構成単位（ＩＩ）を与えるモノマーとしては、６−ヒドロキシ−２−ナフトエ酸（ＨＮＡ、下記式（２））、そのアシル化物、エステル誘導体、酸ハロゲン化物などが挙げられる。
【化１２】
2018101214.tif 000014
【００３０】
（構成単位（ＩＩＩ））
全芳香族液晶ポリエステル樹脂は、上記した構成単位（ＩＩＩ）を含んでなるものであり、全芳香族液晶ポリエステル中における構成単位（ＩＩＩ）の組成比（モル％）は、１モル％以上２１．５モル％以下である。構成単位（ＩＩＩ）の組成比は、好ましくは３モル％以上１８モル％以下であり、より好ましくは５モル％以上１５モル％以下であり、さらに好ましくは７モル％以上１２モル％以下である。
【００３１】
構成単位（ＩＩＩ）を与えるモノマーとしては、ハイドロキノン（ＨＱ，下記式（３））、そのアシル化物などが挙げられる。
【化１３】
2018101214.tif 000015
【００３２】
（構成単位（ＩＶ））
全芳香族液晶ポリエステル樹脂は、上記した構成単位（ＩＶ）を含んでなるものであり、全芳香族液晶ポリエステル中における構成単位（ＩＶ）の組成比（モル％）は、０．５モル％以上１０．５モル％以下である。構成単位（ＩＶ）の組成比は、好ましくは１モル％以上９モル％以下であり、より好ましくは２モル％以上８モル％以下であり、さらに好ましくは３モル％以上７モル％以下である。
【００３３】
構成単位（ＩＶ）を与えるモノマーとしては、４，４’−ジヒドロキシビフェニル（ＢＰ、下記式（４））、そのアシル化物などが挙げられる。
【化１４】
2018101214.tif 000016
【００３４】
（構成単位（Ｖ））
全芳香族液晶ポリエステル樹脂は、上記した構成単位（Ｖ）を含んでなるものであり、全芳香族液晶ポリエステル中における構成単位（Ｖ）の組成比（モル％）は、２．５モル％以上２２モル％以下である。構成単位（Ｖ）の組成比は、好ましくは４モル％以上１９モル％以下であり、より好ましくは７モル％以上１７モル％以下であり、さらに好ましくは１０モル％以上１５モル％以下である。
【００３５】
構成単位（Ｖ）を与えるモノマーとしては、テレフタル酸（ＴＰＡ、下記式（５））、そのエステル誘導体、酸ハロゲン化物などが挙げられる。
【化１５】
2018101214.tif 000017
【００３６】
＜全芳香族液晶ポリエステル樹脂の製造方法＞
本発明に係る全芳香族液晶ポリエステル樹脂は、上記式（１）〜（５）で表されるモノマーを、従来公知の方法で重合することにより製造することができる。
例えば、本発明に係る全芳香族液晶ポリエステル樹脂は、溶融重合のみによって製造することができる。また、溶融重合によりプレポリマーを作製し、これをさらに固相重合することによっても製造することができる。
【００３７】
溶融重合は、本発明に係る全芳香族ポリエステル化合物が効率よく得られる観点から、上記式（１）〜（５）で表されるモノマーを、所定の配合で合わせて１００モル％として、上記式（１）〜（４）で表されるモノマーが有する全水酸基に対し、１．０５〜１．１５モル当量の無水酢酸を存在させて酢酸還流下において行うことが好ましい。
【００３８】
溶融重合とこれに続く固相重合の二段階により重合反応を行う場合は、溶融重合により得られたプレポリマーを冷却固化後に粉砕してパウダー状もしくはフレーク状にした後、公知の固相重合方法、例えば、窒素などの不活性雰囲気下、または真空下において２００〜３５０℃の温度範囲で１〜３０時間プレポリマー樹脂を熱処理するなどの方法が好ましくは選択される。固相重合は、攪拌しながら行ってもよく、また攪拌することなく静置した状態で行ってもよい。
【００３９】
重合反応において触媒は使用してもよいし、また使用しなくてもよい。使用する触媒としては、ポリエステルの重合用触媒として従来公知のものを使用することができ、酢酸マグネシウム、酢酸第一錫、テトラブチルチタネート、酢酸鉛、酢酸ナトリウム、酢酸カリウム、三酸化アンチモンなどの金属塩触媒、Ｎ−メチルイミダゾールなどの窒素含有複素環化合物等、有機化合物触媒等が挙げられる。触媒の使用量は、とくに限定されるものではないが、モノマーの総量１００重量部に対して、０．０００１〜０．１重量部であることが好ましい。
【００４０】
溶融重合における重合反応装置は特に限定されるものではないが、一般の高粘度流体の反応に用いられる反応装置が好ましく使用される。これらの反応装置の例としては、例えば、錨型、多段型、螺旋帯型、螺旋軸型等、あるいはこれらを変形した各種形状の攪拌翼をもつ攪拌装置を有する攪拌槽型重合反応装置、又は、ニーダー、ロールミル、バンバリーミキサー等の、一般に樹脂の混練に使用される混合装置などが挙げられる。
【００４１】
＜全芳香族液晶ポリエステル樹脂組成物＞
本発明による全芳香族液晶ポリエステル樹脂組成物は、上記全芳香族液晶ポリエステル樹脂と、無機充填剤とを含んでなる。
【００４２】
全芳香族液晶ポリエステル樹脂組成物における無機充填剤の含有量は、全芳香族液晶ポリエステル樹脂組成物に含まれる全芳香族液晶ポリエステル樹脂１００重量部に対して、１００重量部以下であることが好ましく、１０〜７０重量部であることがより好ましく、２０〜５５重量部であることがさらに好ましい。無機充填剤の含有量を上記数値範囲内とすることにより、成形時の充填性を阻害することなく、かつ成形品製造時におけるソリの発生を防止することができる。
【００４３】
また、全芳香族液晶ポリエステル樹脂組成物に含まれる無機充填剤としては、例えば、繊維状、板状、粉末状のものを使用することができ、これらを合わせて使用してもよい。
中でも、繊維状充填剤および板状充填剤を合わせて使用することが好ましい。
無機充填剤としては、例えば、ガラス繊維、ミルドガラス、シリカアルミナ繊維、アルミナ繊維、炭素繊維、アラミド繊維、チタン酸カリウムウイスカ、ホウ酸アルミニウムウイスカ、ウォラストナイト、タルク、マイカ、グラファイト、炭酸カルシウム、ドロマイト、クレイ、ガラスフレーク、ガラスビーズ、硫酸バリウムおよび酸化チタンなどが挙げられ、全芳香族液晶ポリエステル樹脂組成物は、これらを1種または２種以上含んでいてもよい。
【００４４】
本発明による全芳香族液晶ポリエステル樹脂組成物は、本発明の効果を損なわない範囲において、全芳香族液晶ポリエステル樹脂以外の樹脂を含んでいてもよい。例えば、ポリエチレンテレフタレート、ポリエチレンナフタレート、ポリカーボネート、ポリアリレート、ポリアミド、ポリイミド、ポリエーテルサルホン、ポリエーテルエーテルケトン、ポリフェニレンスルフィド、ポリテトラフルオロエチレンなどが挙げられ、全芳香族液晶ポリエステル樹脂組成物は、これらを1種または２種以上含んでいてもよい。
【００４５】
本発明による全芳香族液晶ポリエステル樹脂組成物は、本発明の効果を損なわない範囲において、その他の添加剤、例えば、着色剤、分散剤、可塑剤、酸化防止剤、難燃剤、熱安定剤、紫外線吸収剤、帯電防止剤、界面活性剤を含んでいてもよい。
【００４６】
＜全芳香族液晶ポリエステル樹脂組成物の製造方法＞
全芳香族液晶ポリエステル樹脂組成物は、全芳香族液晶ポリエステル樹脂に、充填剤などを配合したものを、バンバリーミキサー、ニーダー、一軸または二軸押出機などを用いて、溶融混練することにより得ることができる。
【００４７】
上記全芳香族ポリエステル樹脂１００重量部に対して、融点が２８０℃〜３６０℃で、融点＋２０℃とした時のせん断速度１０００ｓｅｃ−１での溶融粘度が１×１０２Ｐａ・ｓ以下である、上記全芳香族液晶ポリエステル樹脂以外の液晶ポリエステル樹脂を１〜１００重量部ブレンドしてもよい。上記全芳香族ポリエステル樹脂以外の液晶ポリエステル樹脂をブレンドすることにより、耐熱性を維持したまま成形性および機械強度のバランスを制御可能である。
【００４８】
＜成形品＞
本発明による成形品は、上記の全芳香族液晶ポリエステル樹脂組成物を含んでなるものである。本発明の成形品は、形状安定性に優れるものであり、例えば、リフロー工程において熱が加わる場合であっても、成形品のソリを抑制することができる。
【００４９】
本発明による成形品は、上記の全芳香族液晶ポリエステル樹脂組成物を射出成形や押出成形することにより製造することができる。また、本発明による成形品は、フィルム状やシート状、糸状、ナノファイバー、および不織布であってもよい。具体的なフィルム化方法としては、インフレーション成形、溶融押出成形、溶液キャスト成形などが挙げられる。このようにして得られたフィルムは、全芳香族ポリエステル樹脂組成物からなる単層フィルムであってもよく、異種材料との多層フィルムであってもよい。なお、溶融押出成形、溶液キャスト成形したフィルムを形状安定性、機械特性を改良する目的で、単軸、または二軸にて延伸処理をしてもよい。また、これらフィルムの異方性を除去する目的で熱処理を行ってもよい。
【００５０】
＜電子部品＞
本発明による電子部品は、上記全芳香族液晶ポリエステル樹脂組成物を含んでなる。電子部品としては、例えば、高速伝送用コネクタ、ＣＰＵソケット、Ｂｏａｒｄ ｔｏ  Ｂｏａｒｄコネクタ、回路基板、フレキシブル回路基板、積層用回路基板、衝突防止用レーダー、ＲＦＩＤタグ、コンデンサー、インバーター部品、絶縁フィルム、リチウムイオン電池などの二次電池の絶縁材、スピーカー振動板、カメラモジュールなどが挙げられる。具体的には、これら電子部品は、全芳香族液晶ポリエステル樹脂組成物からなる成形品（例えば、射出成形品）やフィルムなどを備えてなる。
【実施例】
【００５１】
以下、実施例により本発明をより具体的に説明するが、本発明は実施例に限定されるものではない。【００５２】
＜全芳香族液晶ポリエステル樹脂の製造＞
［実施例１：全芳香族液晶ポリエステル樹脂Ａ］
攪拌翼を有する重合容器にｐ−ヒドロキシ安息香酸（ＨＢＡ）６２モル％、６−ヒドロキシ−２−ナフトエ酸（ＨＮＡ）１０モル％、ハイドロキノン（ＨＱ）８モル％、４，４’−ジヒドロキシビフェニル（ＢＰ）６モル％、テレフタル酸（ＴＰＡ）１４モル％を加え、触媒として酢酸カリウムおよび酢酸マグネシウムを仕込み、重合容器の減圧−窒素注入を３回行って窒素置換を行った後、無水酢酸（全水酸基に対して１．０８モル当量）を更に添加し、１５０℃まで昇温し、還流状態で２時間アセチル化反応を行った。【００５３】
アセチル化終了後、酢酸留出状態にした重合容器を０．５℃／分で昇温して、槽内の溶融体温度が３１０℃になったところで重合物を抜き出し、冷却固化した。得られた重合物を粉砕し目開き１．０ｍｍの篩を通過する大きさに粉砕してプレポリマーを得た。【００５４】
次に、上記で得られたプレポリマーを柴田科学製ガラスチューブオーブンに充填し、回転させながらヒーター温度を室温から１２時間かけて２９０℃まで昇温した後、２９０℃で温度を１時間保持して固相重合を行った。その後槽を回転させながら室温で自然放熱し、全芳香族液晶ポリエステル樹脂Ａを得た。メトラー製の顕微鏡用ホットステージＦＰ８２ＨＴを備えたオリンパス（株）製の偏光顕微鏡ＢＨ−２を用い、ポリエステル試料を顕微鏡加熱ステージ上にて加熱溶融させ、光学異方性の有無から液晶性を確認した。【００５５】
［実施例２：全芳香族液晶ポリエステル樹脂Ｂ］
モノマー仕込みを、ＨＢＡ６２モル％、ＨＮＡ１０モル％、ＨＱ１０モル％、ＢＰ４モル％、ＴＰＡ１４モル％に変更した以外は実施例１と同様にして、液晶ポリエステル樹脂Ｂを得て、上記と同様にして液晶性を確認した。【００５６】
［実施例３：全芳香族液晶ポリエステル樹脂Ｃ］
モノマー仕込みを、ＨＢＡ６０モル％、ＨＮＡ１０モル％、ＨＱ８モル％、ＢＰ７モル％、ＴＰＡ１５モル％に変更した以外は実施例１と同様にして、液晶ポリエステル樹脂Ｃを得て、上記と同様にして液晶性を確認した。【００５７】
［実施例４：全芳香族液晶ポリエステル樹脂Ｄ］
モノマー仕込みを、ＨＢＡ６２モル％、ＨＮＡ１０モル％、ＨＱ８．５モル％、ＢＰ５．５モル％、ＴＰＡ１４モル％に変更した以外は実施例１と同様にして、液晶ポリエステル樹脂Ｄを得て、上記と同様にして液晶性を確認した。【００５８】
［実施例５：全芳香族液晶ポリエステル樹脂Ｅ］
モノマー仕込みを、ＨＢＡ６２モル％、ＨＮＡ１５モル％、ＨＱ１０．５モル％、ＢＰ１モル％、ＴＰＡ１１．５モル％に変更した以外は実施例１と同様にして、液晶ポリエステル樹脂Ｅを得て、上記と同様にして液晶性を確認した。【００５９】
［比較例１：全芳香族液晶ポリエステル樹脂Ｆ］
モノマー仕込みを、ＨＢＡ６２モル％、ＨＮＡ４モル％、ＨＱ５モル％、ＢＰ１２モル％、ＴＰＡ１７モル％に変更した以外は実施例１と同様にして、液晶ポリエステル樹脂Ｆを得て、上記と同様にして液晶性を確認した。【００６０】
［比較例２：全芳香族液晶ポリエステル樹脂Ｇ］
モノマー仕込みを、ＨＢＡ６２モル％、ＨＮＡ１０モル％、ＨＱ７モル％、ＢＰ７モル％、ＴＰＡ１４モル％に変更した以外は実施例１と同様にして、液晶ポリエステル樹脂Ｇを得て、上記と同様にして液晶性を確認した。【００６１】
［比較例３：全芳香族液晶ポリエステル樹脂Ｈ］
モノマー仕込みを、ＨＢＡ６２モル％、ＨＮＡ１０モル％、ＨＱ４モル％、ＢＰ１０モル％、ＴＰＡ１４モル％に変更した以外は実施例１と同様にして、液晶ポリエステル樹脂Ｈを得て、上記と同様にして液晶性を確認した。【００６２】
［比較例４：全芳香族液晶ポリエステル樹脂Ｉ］
モノマー仕込みを、ＨＢＡ６２モル％、ＨＮＡ４モル％、ＨＱ５モル％、ＢＰ１２モル％、ＴＰＡ１７モル％に変更した以外は実施例１と同様にして、液晶ポリエステル樹脂Ｉを得て、上記と同様にして液晶性を確認した。【００６３】
［参考例１：全芳香族液晶ポリエステル樹脂Ｊ］
モノマー仕込みを、ＨＢＡ６０モル％、ＢＰ２０モル％、ＴＰＡ１５モル％、イソフタル酸５モル％に変更した以外は実施例１と同様にして、液晶ポリエステル樹脂Ｊを得て、上記と同様にして液晶性を確認した。【００６４】
＜融点および過冷却度の測定＞
実施例および比較例において得られた液晶ポリエステル樹脂の融点は、セイコー電子工業（株）製の示差走査熱量計（ＤＳＣ）により測定した。このとき、昇温速度２０℃／分で室温から３７０℃まで昇温してポリマーを完全に融解させた後、速度１０℃／分で５０℃まで降温するときに得られる発熱ピークの頂点を結晶化温度（Ｔｃ）とし、更に２０℃／分の速度で４２０℃まで昇温するときに得られる吸熱ピークの頂点を融点（Ｔｍ）とし、「Ｔｍ（℃）−Ｔｃ（℃）」を過冷却度（℃）とした。測定結果を表１にまとめた。【００６５】
【表１】
2018101214.tif 000018
【００６６】
＜全芳香族液晶ポリエステル樹脂組成物の製造＞
実施例１と同じモノマー組成比のモノマー混合物に、触媒として酢酸カリウムおよび酢酸マグネシウムを加え、ＳＵＳ３１６を材質とし、ダブルヘリカル攪拌翼を有する内容積６Ｌの重合槽へ仕込み、実施例1と同様の条件にてプレポリマーを得た。
次に、上記で得られたプレポリマーを固相重合装置に充填し、窒素を流通しながら、回転速度５ｒｐｍでヒーター温度を室温から１５０℃まで１時間かけて昇温した後、２００℃まで２時間半かけて昇温し、更に２５０℃まで３時間半かけて昇温した。２５０℃で２時間保持した後、  更に２９０℃まで６時間半かけて昇温し、２９０℃で１時間保持し固相重合を行った。その結果、全芳香族液晶ポリエステル樹脂Ａを得た。
上記のようにして得られた全芳香族液晶ポリエステル樹脂Ａ１００重量部に対し、繊維状充填剤（セントラルグラスファイバー（株）製、商品名：ＥＦＨ１５０−０１）７重量部および板状充填剤（マイカ、（株）ヤマグチマイカ製、商品名：ＡＢ−２５Ｓ）３６重量部を配合し、二軸押出機にて溶融混練したものをペレット化し、全芳香族液晶ポリエステル樹脂組成物Ａを得た。
また、全芳香族液晶ポリエステル樹脂Ａを参考例１で得られた全芳香族液晶ポリエステル樹脂Ｊに変更した以外は、同様にして全芳香族液晶ポリエステル樹脂組成物Ｊを得た。【００６７】
＜機械的強度試験（曲げ強度の測定）＞
上記のようにして得られた樹脂組成物Ａのペレットを射出成形機（住友重機械工業（株）製、商品名：ＳＧ−２５）を用いて、シリンダー温度を融点＋１０℃とし、金型温度を８０℃とし、射出速度１００ｍｍ／ｓｅｃで射出成形し、ＡＳＴＭ  Ｄ７９０に準じた曲げ試験片（幅１３ｍｍ、長さ１３０ｍｍ、厚さ３ｍｍ）を作製し曲げ強度を測定した。
また、樹脂組成物Ｊを用いて、同様に試験片を作製し、曲げ強度を測定した。測定結果を表２にまとめた。【００６８】
＜耐ブリスター性試験（耐ブリスター温度の測定）＞
上記のようにして得られた樹脂組成物Ａのペレットを、射出成形機（Ｓｏｄｉｃｋ製、商品名：ＬＤ１０ＥＨ２）にて、シリンダー温度を融点＋１０℃とし、金型温度を８０℃とし、射出速度１５０ｍｍ／ｓｅｃで射出成形し、ＪＩＳ  Ｋ７１６０  ２形に準じた試験片（幅１０ｍｍ、長さ６０ｍｍ、厚さ０．４ｍｍ）を作製した。
また、樹脂組成物Ｊを用いて、同様に試験片を作製した。上記のようにして得られた試験片を所定の温度に保持したエアーオーブン中に３０分間放置して、試験片表面にブリスターおよび変形の発生しない最高温度を耐ブリスター温度とした。測定結果を表２にまとめた。【００６９】
＜ソリ量の測定＞
上記のようにして得られた樹脂組成物Ａのペレットを、射出成形機（Ｓｏｄｉｃｋ製、商品名：ＬＰ２０）にて、シリンダー温度を融点＋１０℃、金型温度１００℃とし、射出速度１５０ｍｍ／ｓｅｃで、インサート成形により樹脂と金属部とを一体化して、図１および２に示す形状の成形品を得た。また、樹脂組成物Ｊを用いて、同様に成形品を得た。なお、図１には、得られた成形品の上面図と側面図を示し、図２には下面図を示す。寸法の数値の単位はｍｍである。
上記のようにして得られた成形品を２６０℃に保持したエアーオーブン中に１０分間放置し、加熱後の成形品のソリ量をワンショット３Ｄマクロスコープ（（株）キーエンス社製、商品名：ＶＲ−３１００）を用いて測定した。ソリの測定は、成形品を下面（ソリを測定する面）を上向きにして置いた時の、図２に示した矢印部を３Ｄマイクロスコープにて上から、最も高い位置と低い位置を測定し、その差をソリ量とした。測定結果を表２にまとめた。なお、形状安定性が良いほどソリ量は小さくなり、ソリ量は４０μｍ以下であることが好ましい。【００７０】
【表２】
2018101214.tif 000019
【００７１】
＜ウェルド強度の測定＞
上記のようにして得られた樹脂組成物Ａのペレットを、射出成形機（住友重機械工業製、商品名：ＳＥ３０ＤＵ）にて、シリンダー温度を融点＋１０℃とし、金型温度を１００℃とし、射出速度２５０ｍｍ／ｓｅｃで射出成形し、図３に示す試験片（幅１４．６ｍｍ、長さ４８．０ｍｍ、厚さ０．３５ｍｍ）を作製した。また、樹脂組成物Ｊを用いて、同様に試験片を作製した。
上記のようにして得られた試験片のウェルド部を、下記の３点曲げ試験の条件で上側から押圧し、ウェルド部が破断するときの応力を測定した。測定結果を表３にまとめた。
（３点曲げ試験の条件）
・スパン間距離＝２５ｍｍ
・治具Ｒ＝１０ｍｍ
・降下速度＝１．２７ｍｍ／ｍｉｎ
【表３】
2018101214.tif 000020
【図１】
2018101214.tif 000027
【図２】
2018101214.tif 000028
【図３】
2018101214.tif 000029
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
必須の構成単位として、下記式（Ｉ）、下記式（ＩＩ）、下記式（ＩＩＩ）、下記式（ＩＶ）、下記式（Ｖ）で表される構成単位を与えるモノマーの共重合体からなる全芳香族液晶ポリエステル樹脂であって、
【化１】
2018101214.tif 000030
【化２】
2018101214.tif 000031
【化３】
2018101214.tif 000032
【化４】
2018101214.tif 000033
【化５】
2018101214.tif 000034
前記全芳香族液晶ポリエステル中における構成単位（Ｉ）〜（Ｖ）の組成比（モル％）が、下記の条件：
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
を満たすことを特徴とする、全芳香族液晶ポリエステル樹脂。
【請求項２】
前記全芳香族液晶ポリエステル中における構成単位（Ｉ）〜（Ｖ）の組成比（モル％）が、下記の条件：
５５モル％≦構成単位（Ｉ）≦７０モル％
７モル％≦構成単位（ＩＩ）≦１７モル％
３モル％≦構成単位（ＩＩＩ）≦１８モル％
１モル％≦構成単位（ＩＶ）≦９モル％
４モル％≦構成単位（Ｖ）≦１９モル％
を満たす、請求項１に記載の全芳香族液晶ポリエステル樹脂。
【請求項３】
融点が、３２０℃以上３５５℃以下である、請求項１または２に記載の全芳香族液晶ポリエステル樹脂。
【請求項４】
過冷却度が、３５℃以上である、請求項１〜３のいずれか一項に記載の全芳香族液晶ポリエステル樹脂。
【請求項５】
請求項１〜４のいずれか一項に記載の全芳香族液晶ポリエステル樹脂と、無機充填剤とを含んでなる、全芳香族液晶ポリエステル樹脂組成物。
【請求項６】
前記無機充填剤が、繊維状充填剤および／または板状充填剤である、請求項５に記載の全芳香族液晶ポリエステル樹脂組成物。
【請求項７】
前記無機充填剤の含有量が、前記全芳香族液晶ポリエステル樹脂組成物に含まれる全芳香族液晶ポリエステル樹脂１００重量部に対して、１００重量部以下である、請求項５または６に記載の全芳香族液晶ポリエステル樹脂組成物。
【請求項８】
請求項５〜７のいずれか一項に記載の全芳香族液晶ポリエステル樹脂組成物を含んでなる、成形品。
【請求項９】
請求項５〜７のいずれか一項に記載の全芳香族液晶ポリエステル樹脂組成物を含んでなる、電子部品。
【手続補正書】
【提出日】平成30年8月9日(2018.8.9)
【手続補正１】
【補正対象書類名】明細書
【補正対象項目名】０００９
【補正方法】変更
【補正の内容】
【０００９】
本発明に係る全芳香族液晶ポリエステル樹脂は、
必須の構成単位として下記式（Ｉ）〜（Ｖ）で表される構成単位を与えるモノマーの共重合体からなる全芳香族液晶ポリエステル樹脂であって、
【化１】
2018101214.tif 000035
【化２】
2018101214.tif 000036
【化３】
2018101214.tif 000037
【化４】
2018101214.tif 000038
【化５】
2018101214.tif 000039
前記全芳香族液晶ポリエステル樹脂中における構成単位（Ｉ）〜（Ｖ）の組成比（モル％）が、下記の条件：
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
を満たすことを特徴とする、全芳香族液晶ポリエステル樹脂。
【手続補正２】
【補正対象書類名】明細書
【補正対象項目名】００１０
【補正方法】変更
【補正の内容】
【００１０】
上記態様においては、前記全芳香族液晶ポリエステル樹脂中における構成単位（Ｉ）〜（Ｖ）の組成比（モル％）が、下記の条件：
５５モル％≦構成単位（Ｉ）≦７０モル％
７モル％≦構成単位（ＩＩ）≦１７モル％
３モル％≦構成単位（ＩＩＩ）≦１８モル％
１モル％≦構成単位（ＩＶ）≦９モル％
４モル％≦構成単位（Ｖ）≦１９モル％
を満たすことが好ましい。
【手続補正３】
【補正対象書類名】明細書
【補正対象項目名】００２１
【補正方法】変更
【補正の内容】
【００２１】
＜全芳香族液晶ポリエステル樹脂＞
本発明による全芳香族液晶ポリエステル樹脂は、必須の構成単位として下記式（Ｉ）〜（Ｖ）で表される構成単位を与えるモノマーの共重合体からなる全芳香族液晶ポリエステル樹脂であって、全芳香族液晶ポリエステル樹脂中における構成単位（Ｉ）〜（Ｖ）の組成比（モル％）は、下記の条件を満たす。このような全芳香族液晶ポリエステル樹脂によれば、優れた成形性および耐熱性を両立することができる。さらに、該樹脂を使用し製造した成形品に対し、高い機械的強度、および耐ブリスター性ならびに低ソリ性を付与することができる。
【化６】
2018101214.tif 000040
【化７】
2018101214.tif 000041
【化８】
2018101214.tif 000042
【化９】
2018101214.tif 000043
【化１０】
2018101214.tif 000044
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
【手続補正４】
【補正対象書類名】明細書
【補正対象項目名】００２６
【補正方法】変更
【補正の内容】
【００２６】
（構成単位（Ｉ））
全芳香族液晶ポリエステル樹脂は、上記の構成単位（Ｉ）を含んでなるものであり、全芳香族液晶ポリエステル樹脂中における構成単位（Ｉ）の組成比（モル％）は、５０モル％以上７５モル％以下である。構成単位（Ｉ）の組成比は、好ましくは５５モル％以上７０モル％以下であり、より好ましくは５７モル％以上６７モル％以下であり、さらに好ましくは６０モル％以上６５モル％以下である。
【手続補正５】
【補正対象書類名】明細書
【補正対象項目名】００２８
【補正方法】変更
【補正の内容】
【００２８】
（構成単位（ＩＩ））
全芳香族液晶ポリエステル樹脂は、上記した構成単位（ＩＩ）を含んでなるものであり、全芳香族液晶ポリエステル樹脂中における構成単位（ＩＩ）の組成比（モル％）は、６モル％以上２０モル％以下である。構成単位（ＩＩ）の組成比は、好ましくは７モル％以上１７モル％以下であり、より好ましくは９モル％以上１６モル％以下であり、さらに好ましくは１０モル％以上１５モル％以下である。
【手続補正６】
【補正対象書類名】明細書
【補正対象項目名】００３０
【補正方法】変更
【補正の内容】
【００３０】
（構成単位（ＩＩＩ））
全芳香族液晶ポリエステル樹脂は、上記した構成単位（ＩＩＩ）を含んでなるものであり、全芳香族液晶ポリエステル樹脂中における構成単位（ＩＩＩ）の組成比（モル％）は、１モル％以上２１．５モル％以下である。構成単位（ＩＩＩ）の組成比は、好ましくは３モル％以上１８モル％以下であり、より好ましくは５モル％以上１５モル％以下であり、さらに好ましくは７モル％以上１２モル％以下である。
【手続補正７】
【補正対象書類名】明細書
【補正対象項目名】００３２
【補正方法】変更
【補正の内容】
【００３２】
（構成単位（ＩＶ））
全芳香族液晶ポリエステル樹脂は、上記した構成単位（ＩＶ）を含んでなるものであり、全芳香族液晶ポリエステル樹脂中における構成単位（ＩＶ）の組成比（モル％）は、０．５モル％以上１０．５モル％以下である。構成単位（ＩＶ）の組成比は、好ましくは１モル％以上９モル％以下であり、より好ましくは２モル％以上８モル％以下であり、さらに好ましくは３モル％以上７モル％以下である。
【手続補正８】
【補正対象書類名】明細書
【補正対象項目名】００３４
【補正方法】変更
【補正の内容】
【００３４】
（構成単位（Ｖ））
全芳香族液晶ポリエステル樹脂は、上記した構成単位（Ｖ）を含んでなるものであり、全芳香族液晶ポリエステル樹脂中における構成単位（Ｖ）の組成比（モル％）は、２．５モル％以上２２モル％以下である。構成単位（Ｖ）の組成比は、好ましくは４モル％以上１９モル％以下であり、より好ましくは７モル％以上１７モル％以下であり、さらに好ましくは１０モル％以上１５モル％以下である。
【手続補正９】
【補正対象書類名】明細書
【補正対象項目名】００６５
【補正方法】変更
【補正の内容】
【００６５】
【表１】
2018101214.tif 000045
【手続補正１０】
【補正対象書類名】特許請求の範囲
【補正対象項目名】全文
【補正方法】変更
【補正の内容】
【特許請求の範囲】
【請求項１】
必須の構成単位として、下記式（Ｉ）、下記式（ＩＩ）、下記式（ＩＩＩ）、下記式（ＩＶ）、下記式（Ｖ）で表される構成単位を与えるモノマーの共重合体からなる全芳香族液晶ポリエステル樹脂であって、
【化１】
2018101214.tif 000046
【化２】
2018101214.tif 000047
【化３】
2018101214.tif 000048
【化４】
2018101214.tif 000049
【化５】
2018101214.tif 000050
前記全芳香族液晶ポリエステル樹脂中における構成単位（Ｉ）〜（Ｖ）の組成比（モル％）が、下記の条件：
５０モル％≦構成単位（Ｉ）≦７５モル％
６モル％≦構成単位（ＩＩ）≦２０モル％
１モル％≦構成単位（ＩＩＩ）≦２１．５モル％
０．５モル％≦構成単位（ＩＶ）≦１０．５モル％
２．５モル％≦構成単位（Ｖ）≦２２モル％
構成単位（ＩＩＩ）＞構成単位（ＩＶ）
を満たすことを特徴とする、全芳香族液晶ポリエステル樹脂。
【請求項２】
前記全芳香族液晶ポリエステル樹脂中における構成単位（Ｉ）〜（Ｖ）の組成比（モル％）が、下記の条件：
５５モル％≦構成単位（Ｉ）≦７０モル％
７モル％≦構成単位（ＩＩ）≦１７モル％
３モル％≦構成単位（ＩＩＩ）≦１８モル％
１モル％≦構成単位（ＩＶ）≦９モル％
４モル％≦構成単位（Ｖ）≦１９モル％
を満たす、請求項１に記載の全芳香族液晶ポリエステル樹脂。
【請求項３】
融点が、３２０℃以上３５５℃以下である、請求項１または２に記載の全芳香族液晶ポリエステル樹脂。
【請求項４】
過冷却度が、３５℃以上である、請求項１〜３のいずれか一項に記載の全芳香族液晶ポリエステル樹脂。
【請求項５】
請求項１〜４のいずれか一項に記載の全芳香族液晶ポリエステル樹脂と、無機充填剤とを含んでなる、全芳香族液晶ポリエステル樹脂組成物。
【請求項６】
前記無機充填剤が、繊維状充填剤および／または板状充填剤である、請求項５に記載の全芳香族液晶ポリエステル樹脂組成物。
【請求項７】
前記無機充填剤の含有量が、前記全芳香族液晶ポリエステル樹脂組成物に含まれる全芳香族液晶ポリエステル樹脂１００重量部に対して、１００重量部以下である、請求項５または６に記載の全芳香族液晶ポリエステル樹脂組成物。
【請求項８】
請求項５〜７のいずれか一項に記載の全芳香族液晶ポリエステル樹脂組成物を含んでなる、成形品。
【請求項９】
請求項５〜７のいずれか一項に記載の全芳香族液晶ポリエステル樹脂組成物を含んでなる、電子部品。
【国際調査報告】
2018101214.tif 000051
2018101214.tif 000052